(57)【要約】【課題】通常行われている冷間圧延以降の製造条件によって冷延鋼板の加工性、特に曲げ加工性が左右されない冷延用フェライト系ステンレス熱延鋼板およびその製造方法を提案する。【解決手段】Ｃ：０．０３〜０．０６ｍａｓｓ％、Ｓｉ：０．２０ｍａｓｓ％以下、Ｍｎ：０．６〜１．０ｍａｓｓ％、Ｐ：０．０４０ｍａｓｓ％以下、Ｓ：０．０１０ｍａｓｓ％以下、Ａｌ：０．０１ｍａｓｓ％以下、Ｎ：０．０５ｍａｓｓ％以下、Ｃｒ：１５〜２０ｍａｓｓ％を含有し、残部がＦｅおよび不可避的不純物からなる鋼スラブを１０００℃以上に再加熱し、仕上圧延終了温度を９００℃以上とする熱間圧延し、７８０℃以上の温度で巻き取って熱延鋼板とし、その後、該熱延鋼板を８６０℃以下の温度で焼鈍し、フェライト系ステンレス冷延鋼板用の熱延鋼板を製造する。【選択図】なし【特許請求の範囲】
【請求項１】
フェライト粒界のＣｒ炭窒化物のアスペクト比が１０以下である冷延用フェライト系ステンレス熱延鋼板。
【請求項２】
Ｃ：０．０３〜０．０６ｍａｓｓ％、Ｓｉ：０．２０ｍａｓｓ％以下、Ｍｎ：０．６〜１．０ｍａｓｓ％、Ｐ：０．０４０ｍａｓｓ％以下、Ｓ：０．０１０ｍａｓｓ％以下、Ａｌ：０．０１ｍａｓｓ％以下、Ｎ：０．０５ｍａｓｓ％以下、Ｃｒ：１５〜２０ｍａｓｓ％を含有し、残部がＦｅおよび不可避的不純物からなることを特徴とする請求項１に記載の冷延用フェライト系ステンレス熱延鋼板。
【請求項３】
Ｃ：０．０３〜０．０６ｍａｓｓ％、Ｓｉ：０．２０ｍａｓｓ％以下、Ｍｎ：０．６〜１．０ｍａｓｓ％、Ｐ：０．０４０ｍａｓｓ％以下、Ｓ：０．０１０ｍａｓｓ％以下、Ａｌ：０．０１ｍａｓｓ％以下、Ｎ：０．０５ｍａｓｓ％以下、Ｃｒ：１５〜２０ｍａｓｓ％を含有し、残部がＦｅおよび不可避的不純物からなる鋼スラブを１０００℃以上に再加熱後、仕上圧延終了温度を９００℃以上とする熱間圧延し、７８０℃以上の温度で巻き取って熱延鋼板とし、その後、該熱延鋼板を８６０℃以下の温度で焼鈍することを特徴とする冷延用フェライト系ステンレス熱延鋼板の製造方法。
【発明の詳細な説明】
【技術分野】
【０００１】
本発明は、加工性、特に曲げ加工性に優れるフェライト系ステンレス冷延鋼板の素材として用いられる熱延鋼板およびその製造方法に関するものである。
【背景技術】
【０００２】
フェライト系ステンレス冷延鋼板は、耐食性や加工性が優れている反面、価格が比較的安価であることから、化学プラントや厨房器具、建築物の外装などの分野で幅広く用いられている。しかしながら、この鋼板は、厳しい曲げ加工を行うと、曲げ割れが起こることがあるという問題点が指摘されている。そのため、フェライト系ステンレス冷延鋼板を用いた加工製品の形状では、一部に制約が生じていた。
【０００３】
フェライト系ステンレス冷延鋼板の加工性を改善する技術としては、曲げ加工に直接着目したものではないが、例えば、特許文献１には、Ｃ，Ｎの含有量に応じてＺｒを適正量添加し、Ｚｒ炭窒化物を析出させることで、伸びフランジ性を改善する技術が開示されている。また、特許文献２には、熱間圧延後の熱延板焼鈍に先立ち、比較的低い圧下率の温間圧延または冷間圧延を付与し、さらにその後の熱延板焼鈍を長時間保持、徐冷の箱焼鈍とすることで、延性、加工性および耐リジング性に優れたフェライト系ステンレス冷延鋼板を得る技術が開示されている。さらに、特許文献３には、Ｔｉ，Ｎｂ，Ｂ添加鋼に、さらにＢｅを適正量添加することで、成形性と耐二次加工脆性に優れるフェライト系ステンレス鋼板を得る技術が開示されている。
【特許文献１】特開昭５４−１１２３２０号公報
【特許文献２】特開２００１−２０７２４４号公報
【特許文献３】特開平０８−０２６０１０８号公報
【発明の開示】
【発明が解決しようとする課題】
【０００４】
しかしながら、特許文献１の技術では、伸びフランジ性は向上しても、曲げ割れを完全に解消するまでには至っていない。また、特許文献２の技術では、リジングは解消し、結果として成形性は向上するものの、リジングの有無に左右されることのない曲げ加工性については、未だ改善の余地を残している。さらに、特許文献３の技術も、深絞り加工後の縦割れ防止には有効であっても、曲げ割れに対しては十分な効果は発揮していない。したがって、フェライト系ステンレス冷延鋼板の曲げ割れの問題は、完全に解決されていないのが実情である。
【０００５】
また、ステンレス冷延鋼板の製造方法には、粗鋼の生産は行わず圧延加工のみを行う単圧メーカーが、素材となる熱延鋼板を外部から購入して、これを冷間圧延し、焼鈍して製品に仕上げる場合もある。このような場合には、熱延鋼板とするまでの工程とそれ以降の工程が異なった企業間にまたがることになるため、必ずしも最適な製造条件で、ステンレス冷延鋼板が製造されるとは限らない。したがって、通常行われている冷間圧延条件やその後の焼鈍条件等の冷間圧延以降の製造条件によって加工性が左右されることのないフェライト系ステンレス冷延鋼板の素材となる熱延鋼板が望まれている。
【０００６】
そこで、本発明の目的は、通常行われている冷間圧延以降の製造条件によって冷延鋼板の加工性、特に曲げ加工性が影響されることのない冷延用フェライト系ステンレス熱延鋼板およびその製造方法を提案することにある。
【課題を解決するための手段】
【０００７】
発明者らは、フェライト系ステンレス冷延鋼板の曲げ加工性と、鋼板中のＣｒ炭窒化物の析出形態との関係について詳細な検討を行った。その結果、図１に示したように、製品鋼板中のＣｒ炭窒化物が圧延方向に列状をなしている場合には、曲げ加工を受けた際に、列状Ｃｒ炭窒化物間のフェライト部分に加工歪が集中し、このフェライト部分から亀裂が発生して曲げ割れを起こすこと、一方、Ｃｒ炭窒化物がランダムに分散している場合には、曲げ加工による加工歪もランダムに分散されるため、曲げ割れが起こらないことを知見した。
【０００８】
そこで、この列状のＣｒ炭窒化物の生成原因について調査したところ、圧延方向に展伸した組織を有する熱延鋼板を熱延板焼鈍すると、図２に示したように、フェライト粒界に沿って片状のＣｒ炭窒化物が析出し、これが冷間圧延で粉砕されることで、冷間圧延後、圧延方向に伸びたフェライト粒界にＣｒ炭窒化物が列状をなして分布することを突き止めた。そして、熱延焼鈍板中にＣｒ炭窒化物を片状に析出させない、すなわち球状に析出させるためには、鋼の成分組成において、Ａｌの量を低減すると共に、Ｍｎを積極的に添加することが必要であること、さらに、熱延鋼板の巻取温度を７８０℃以上とし、熱延板焼鈍温度を８６０℃以下とすることで、よりＣｒ炭窒化物が球状化されることを見出し、本発明を完成させるに至った。
【０００９】
すなわち、本発明は、フェライト粒界のＣｒ炭窒化物のアスペクト比が１０以下である冷延用フェライト系ステンレス熱延鋼板である。
【００１０】
本発明の上記熱延鋼板は、Ｃ：０．０３〜０．０６ｍａｓｓ％、Ｓｉ：０．２０ｍａｓｓ％以下、Ｍｎ：０．６〜１．０ｍａｓｓ％、Ｐ：０．０４０ｍａｓｓ％以下、Ｓ：０．０１０ｍａｓｓ％以下、Ａｌ：０．０１ｍａｓｓ％以下、Ｎ：０．０５ｍａｓｓ％以下、Ｃｒ：１５〜２０ｍａｓｓ％を含有し、残部がＦｅおよび不可避的不純物からなることを特徴とする。
【００１１】
また、本発明は、Ｃ：０．０３〜０．０６ｍａｓｓ％、Ｓｉ：０．２０ｍａｓｓ％以下、Ｍｎ：０．６〜１．０ｍａｓｓ％、Ｐ：０．０４０ｍａｓｓ％以下、Ｓ：０．０１０ｍａｓｓ％以下、Ａｌ：０．０１ｍａｓｓ％以下、Ｎ：０．０５ｍａｓｓ％以下、Ｃｒ：１５〜２０ｍａｓｓ％を含有し、残部がＦｅおよび不可避的不純物からなる鋼スラブを１０００℃以上に再加熱し、仕上圧延終了温度を９００℃以上とする熱間圧延し、７８０℃以上の温度で巻き取って熱延鋼板とし、その後、該熱延鋼板を８６０℃以下の温度で焼鈍することを特徴とする冷延用フェライト系ステンレス熱延鋼板の製造方法である。
【発明の効果】
【００１２】
本発明によれば、冷間圧延以降の製造条件に影響されることなく、曲げ加工性に優れたフェライト系ステンレス冷延鋼板を安定して製造できる熱延鋼板を提供することができるので、フェライト系ステンレス冷延鋼板の用途における形状制限を無くすことが可能となる。
【発明を実施するための最良の形態】
【００１３】
本発明のフェライト系ステンレス鋼が有すべき成分組成について説明する。
Ｃ：０．０３〜０．０６ｍａｓｓ％
Ｃは、熱間圧延中、鋼に固溶してオーステナイト相を安定化するとともに、Ｃｒと結合して、Ｃｒ炭窒化物を形成する。Ｃが０．０３ｍａｓｓ％未満では、熱間圧延中のオーステナイト相分率が減少し、オーステナイト相の分散が疎となる。この結果、オーステナイト相へのＣの拡散距離が長くなり、濃縮が生じ難くなる結果、オーステナイト相に挟まれた領域のフェライト粒界にＣｒ炭窒化物が析出するようになる。そして、引き続く熱延板焼鈍では、それらを核にして析出物がさらに成長するため、熱延板焼鈍後の鋼板中のＣｒ炭窒化物はフェライト粒界に片状に析出する。その結果、冷延焼鈍板でＣｒ炭窒化物が列状に並ぶようになり、曲げ加工性を低下させる。このため、Ｃ含有量は０．０３ｍａｓｓ％を下限とする。一方、Ｃを０．０６ｍａｓｓ％超え含有すると、Ｃｒ炭窒化物の析出量が多くなり、やはり、Ｃｒ炭窒化物が熱延焼鈍板中に片状に析出してしまう。よって、Ｃ含有量の上限は０．０６ｍａｓｓ％とする。
【００１４】
Ｓｉ：０．２０ｍａｓｓ％以下
Ｓｉは、脱酸剤として添加する成分であり、また、鋼を固溶強化する成分でもある。Ａｌを低減する必要のある本発明では、Ｓｉ脱酸を行うことから、０．０５ｍａｓｓ％以上含有させるのが好ましい。しかし、Ｓｉの含有量が０．２０ｍａｓｓ％を超えると、熱間圧延中のオーステナイト分率が低下し、Ｃｒ炭窒化物がフェライト粒界に積極的に析出するため、熱延板焼鈍後の鋼板では、Ｃｒ炭窒化物がフェライト粒界に片状に析出するようになる。よって、Ｓｉ含有量の上限は０．２０ｍａｓｓ％とする。
【００１５】
Ｍｎ：０．６〜１．０ｍａｓｓ％
Ｍｎは、オーステナイト安定化元素であり、鋼を固溶強化する成分であることから、従来は低減するのが好ましいとされてきた。しかし、本発明では、Ｓｉの含有量を低減していることから、Ｍｎを積極的に添加し、熱間圧延中のオーステナイト量を適正に保つ必要がある。０．６ｍａｓｓ％を下回ると、オーステナイト分率が低下して、熱延鋼板中のマルテンサイト量が減り、Ｃｒ炭窒化物がフェライト粒界に積極的に析出するようになる。そして、これが熱延板焼鈍中に片状に成長するため、最終製品の冷延焼鈍板中で、Ｃｒ炭窒化物が列状になり、曲げ加工性が低下する。このため、Ｍｎの下限は０．６ｍａｓｓ％とする。一方、Ｍｎ含有量が１．０ｍａｓｓ％を超えると、Ｍｎの固溶強化が大きくなり、延性そのものが低下して、曲げ加工性が低下する。よって、本発明ではＭｎの含有量は０．６〜１．０ｍａｓｓ％の範囲とする。
【００１６】
Ｃｒ：１５〜２０ｍａｓｓ％
Ｃｒは、ステンレス鋼としての耐食性を付与するために必須の成分である。Ｃｒ含有量が１５ｍａｓｓ％を下回ると、熱間圧延中の鋼板組織は、２相化せずにオーステナイト単相化し易くなる。熱間圧延中にオーステナイト単相化した場合、オーステナイト−フェライト２相で生じるフェライト中のＣのオーステナイトへの拡散が生じなくなり、フェライト粒界へのＣｒ炭窒化物の粗大析出も起こらなくなることから、Ｃｒ含有量の下限を１５ｍａｓｓ％とした。一方、Ｃｒ含有量が２０ｍａｓｓ％を超えると、Ｃｒの固溶強化により、鋼が硬質化して、Ｃｒ炭窒化物の析出形態とは関係なく、フェライトマトリックスの加工性が低下し、鋼板の加工性も低下する。よって、Ｃｒ含有量は、１５〜２０ｍａｓｓ％の範囲とする。
【００１７】
Ｐ：０．０４０ｍａｓｓ％以下
Ｐは、不可避的不純物として鋼中に混入する成分であり、フェライト粒界に偏析して、鋼を脆化する成分である。また、鋼を固溶強化する成分でもあるため、Ｐの含有量は０．０４０ｍａｓｓ％以下とする。好ましくは０．０３０ｍａｓｓ％以下、より好ましくは０．０２０ｍａｓｓ％以下である。
【００１８】
Ｓ：０．０１０ｍａｓｓ％以下
Ｓは、不可避的不純物として鋼中に混入する成分であり、鋼中で硫化物を形成し、例えば、Ｍｎを含有する鋼では、ＭｎＳが析出する。このＭｎＳは、フェライト粒界に片状に析出し、冷間圧延時に、割れの起点となって、鋼板の耳割れを誘発することから、Ｓはできるだけ低減することが好ましい。そこで、本発明は、Ｓ含有量を０．０１０ｍａｓｓ％以下とする。好ましくは０．００５ｍａｓｓ％以下である。
【００１９】
Ａｌ：０．０１ｍａｓｓ％以下
Ａｌは、通常、脱酸剤として添加されるが、本発明では積極的に添加しない。というのは、Ａｌは、鋼中でＮとＡｌＮを形成し、熱延鋼板中のフェライト粒界に微細に析出することから、展伸した熱延板組織の等軸化を阻害し、Ｃｒ単窒化物のフェライト粒界への片状析出を促進する。そのため、Ａｌ含有量が高いと、熱延鋼板中のＣｒ炭窒化物のアスペクト比が大きくなり易いからである。よって、本発明では、ＡｌＮ析出量を低減するため、Ａｌ含有量は０．０１ｍａｓｓ％以下とする。好ましくは０．００５ｍａｓｓ％以下、さらに好ましくは０．００３ｍａｓｓ％以下である。
【００２０】
Ｎ：０．０５ｍａｓｓ％以下
Ｎは、オーステナイト安定化元素であり、熱間圧延中のオーステナイトを安定化させるとともに、Ｃｒ炭窒化物を形成する成分でもある。そのため、Ｎ含有量が多いと、熱延鋼板のフェライト粒界にＣｒ炭窒化物が片状に析出し易くなる。このため、Ｎの含有量は０．０５ｍａｓｓ％以下とする。好ましくは、０．０４ｍａｓｓ％以下である。
【００２１】
本発明のフェライト系ステンレス鋼は、上記以外の成分は、Ｆｅおよび不可避的不純物であることが望ましい。不可避的不純物としては、例えば、Ｎｉ≦０．５ｍａｓｓ％、Ｃｕ≦０．１ｍａｓｓ％、Ｍｏ≦０．１ｍａｓｓ％、Ｖ≦０．６ｍａｓｓ％、Ｎｂ≦０．０３ｍａｓｓ％、Ｔｉ≦０．０３ｍａｓｓ％、Ｃａ≦０．０１ｍａｓｓ％、Ｍｇ≦０．０１ｍａｓｓ％、Ｂ≦０．００１ｍａｓｓ％であればｍその含有を許容できるが、少ないほど好ましい。また、本発明は、本発明の効果を害さない範囲であれば、上記以外の成分の含有を拒むものではない。
【００２２】
次に、本発明の熱延鋼板について説明する。なお、本発明の熱延鋼板は、熱間圧延後、熱延板焼鈍を施したものを意味する。
Ｃｒ炭窒化物のアスペクト比：１０以下
熱延鋼板中のＣｒ炭窒化物のアスペクト比は、本発明では特に重要である。アスペクト比が１０を超えると、フェライト粒界に析出している片状のＣｒ炭窒化物が、冷間圧延で粉砕されて、冷延鋼板中に微細なＣｒ炭窒化物として、圧延方向に列状に分布し、曲げ加工性を低下させる。したがって、アスペクト比は１０以下に制御することが必要である。好ましくは５以下、さらに好ましくは３以下である。
【００２３】
次に、本発明の熱延鋼板の製造方法について説明する。
本発明の熱延鋼板は、本発明に適合する上記成分組成を有するフェライト系ステンレス鋼素材（スラブ）に、熱間圧延と、熱延板焼鈍および酸洗処理を施す熱延板焼鈍とを施して製造する。この熱延鋼板は、その後、さらに冷間圧延と焼鈍を施して、最終製品であるフェライト系ステンレス冷延鋼板とする。
【００２４】
熱間圧延に先立って行われる鋼スラブの再加熱温度は、１０００℃以上とする必要がある。１０００℃未満では、熱間圧延中に、素材表面の再結晶が十分に生じず、熱延鋼板の表層組織が圧延方向に伸びてしまい、Ｃｒ炭窒化物がフェライト粒界に片状に析出し易くなる。その結果、曲げ加工時に亀裂が生じやすくなるためである。好ましくは、加熱温度は１１５０℃以上である。
【００２５】
仕上圧延終了温度：９００℃以上
熱間圧延の仕上圧延終了温度は、９００℃以上とする必要がある。９００℃を下回ると、熱延板組織が圧延方向に伸展して、フェライト粒界のＣｒ炭窒化物が片状に析出し易くなるからである。好ましくは、９５０℃以上である。
【００２６】
巻取温度：７８０℃以上
熱間圧延終了後のコイルの巻取温度は、７８０℃以上とする必要がある。７８０℃を下回ると、熱延鋼板のフェライト粒が微細となり、Ｃｒ炭窒化物が片状に析出し易くなるからである。好ましくは、８２０℃以上である。
【００２７】
熱延板焼鈍温度：８６０℃以下
熱間圧延に続く熱延板焼鈍の温度は、８６０℃以下で行うことが必要である。これは、８６０℃を超えて焼鈍すると、板厚方向上下に並んだ結晶粒が粒成長で接触し、板面に平行な結晶粒界が形成され、この板面に平行なフェライト粒界にＣｒ炭窒化物が析出するため、フェライト粒界にＣｒ炭窒化物が片状に析出し、Ｃｒ炭窒化物のアスペクト比が１０以上になるためである。なお、下限温度は、特に制限しないが、熱延板中のマルテンサイトを完全に分解してフェライト単一組織化する観点から、７００℃以上で行うことが好ましい。
【実施例】
【００２８】
表１に示した成分組成を有するフェライト系ステンレス鋼を常法により溶製し、連続鋳造法でスラブとし、このスラブを１２００℃に再加熱後、同じく表１に示した条件で熱間圧延し、得られた熱延鋼板を、同じく表１に示した温度で箱焼鈍して熱延板焼鈍を施し、次いで、その熱延焼鈍板を混酸（ＨＦ：３ｍａｓｓ％＋ＨＮＯ３）で酸洗し、板厚４ｍｍの熱延鋼板を製造した。この熱延鋼板を８０％の冷延率で０．８ｍｍまで冷間圧延し、８３０℃で３０秒間均熱する仕上焼鈍を施してフェライト系ステンレス冷延鋼板とした。
【００２９】
上記のようにして得た冷延鋼板について、下記の引張試験および曲げ試験に供した。また、熱延板焼鈍後の熱延鋼板中に析出したＣｒ炭窒化物のアスペクト比についても測定した。
＜引張試験＞
圧延方向と引張方向が平行となるようにＪＩＳ１３号Ｂ引張試験片を採取し、ＪＩＳ  Ｚ２２４１の規定に準拠して引張試験を行い、降伏応力ＹＳ、引張強さＴＳおよび伸びＥｌを測定した。
＜曲げ試験＞
幅３０ｍｍ×長さ２００ｍｍの短冊状試験片を、長さ方向が圧延方向と直角になるように切り出し、曲げＲ＝ｔ／２（半径０．４ｍｍ）の１８０°曲げを行い、曲げ部表面の割れの発生有無を目視観察し、割れのないものを○、割れが認められたものを×とした。
＜Ｃｒ炭窒化物のアスペクト比の測定＞
圧延方向に平行な板厚断面を研摩し、王水で腐食後、その断面中央部をＳＥＭで観察して、１００個のＣｒ炭窒化物のアスペクト比を測定し、その平均を熱延鋼板中のＣｒ炭窒化物のアスペクト比とした。
【００３０】
上記測定の結果を、表１に併記して示した。この結果から、本発明の成分組成と製造条件に適合する条件で製造した熱延鋼板を素材に用いて製造したフェライト系ステンレス冷延鋼板は、いずれも優れた曲げ加工性を示していることがわかる。これに対して、成分組成あるいは製造条件のいずれか一方でも本発明の範囲を外れている場合には、曲げ加工性が劣るものしか得られていない。
【００３１】
【表１】
2008088534.tif 000002
【産業上の利用可能性】
【００３２】
本発明は、フェライト系ステンレス冷延鋼板の加工性の改善に有効であるだけでなく、熱延鋼板の加工性の改善にも有効な技術である。
【図面の簡単な説明】
【００３３】
【図１】列状Ｃｒ炭窒化物を説明する組織写真である。
【図２】片状Ｃｒ炭窒化物を説明する組織写真である。
【図１】
2008088534.tif 000003
【図２】
2008088534.tif 000004